Brevet FR2867065A1 — publié le 20050909

DOMAINE DE L'INVENTION La présente invention concerne une poudre nouvelle traitée en surface pour un produit cosmétique, dans laquelle une surface de particules d'une résine de silicone (poudre), par exemple d'un diorganosiloxane, d'un organosilsesquioxane ou d'un composé similaire, notamment d'un polyméthylsilsesquioxane, est traitée (revêtue) avec un dérivé organique de silicium de bas poids moléculaire, avec ou sans polymère cationique hydrosoluble, et une dispersion pour un produit cosmétique ainsi que des produits cosmétiques la contenant. Conformément à la présente invention, il est possible de supprimer l'agglomération (l'agrégation) d'une poudre (résine de silicone) à incorporer (mélanger) à un milieu aqueux de dispersion (milieu de dispersion (dispersant) de type aqueux) ou à des produits cosmétiques, et il est également possible de disperser la poudre uniformément dans le milieu aqueux de dispersion ou les produits cosmétiques et, en outre, de maintenir l'état dispersé pendant une longue période de temps. Ces produits cosmétiques confèrent une excellente sensation lisse (application) telle que la sensation humide (d'humectation) au toucher. Les produits cosmétiques contiennent des poudres ou pigments pour améliorer la coloration, la sensation etc. Lorsque des poudres ou pigments sont utilisés à de telles fins, il est nécessaire de disperser uniformément les poudres ou les pigments dans des produits cosmétiques (compositions cosmétiques) pour obtenir des produits cosmétiques ayant une grande stabilité de dispersion sans irrégularité de couleur ou phénomène similaire. En outre, lorsque des poudres ou pigments usuels sont choisis et dispersés dans un milieu aqueux de dispersion, il est nécessaire de les rendre hydrophiles (de les soumettre à un traitement hydrophile) pour homogénéiser leur surface. Sans les rendre hydrophiles (sans traitement hydrophile), il est impossible d'obtenir des produits cosmétiques ayant une bonne dispersibilité et une bonne stabilité de dispersion (stabilité de la dispersion au cours du temps). A ce propos, de nombreuses propositions ont été faites jusqu'à présent pour le traitement hydrophile de poudres ou pigments hydrophobes. Des procédés pour mélanger une résine de silicone rendue hydrophile (ayant subi un traitement hydrophile) qui est obtenue en rendant hydrophile (en soumettant à un traitement hydrophile) une résine de silicone douée de résistance à la chaleur, de résistance aux conditions atmosphériques (résistance aux agent ambiants), de propriétés d'isolation électrique, de résistance chimique, de résistance à l'eau et de propriétés similaires comme poudre dans des produits cosmétiques ont été étudiés (se référer à la publication de brevet japonais Kokai JP-A-10- 139 624, la publication de brevet japonais Kokai JP-A-10-175 816, la publication de brevet japonais Kokai JP-A-2002-235 004 et la publication de brevet japonais Kokai JP-A-9-104 833). Par exemple, il a été proposé de soumettre la résine de silicone à un traitement hydrophile avec un agent tensioactif tel qu'un agent tensioactif non ionique, un agent tensioactif anionique, un agent tensioactif cationique, un agent tensioactif ampholytique ou leurs mélanges pour disperser la résine de silicone dans un milieu aqueux de dispersion, et il a été indiqué qu'un produit cosmétique (produit cosmétique de type aqueux) contenant la dispersion qui est obtenue en dispersant la poudre traitée ainsi obtenue dans un milieu aqueux de dispersion peut conférer une sensation lisse améliorée (se référer à la publication de brevet japonais Kokai JP-A-10-139 624, la publication de brevet japonais Kokai JP-A-10-175 816 et la publication de brevet japonais Kokai JP-A-2002-235 004). Cependant, puisque la résine de silicone décrite ci-dessus a une propriété hydrofuge extrêmement puissante (propriété hydrophobe), le procédé de traitement hydrophile (traitement de surface) avec l'agent tensioactif précité ou un polymère hydrosoluble est considéré comme peu satisfaisant pour disperser une telle poudre (résine de silicone) dans un milieu aqueux de dispersion. Lorsque la poudre ayant subi un traitement hydrophile (traitement conférant un pouvoir hydrophile) est incorporée à des produits cosmétiques par ce moyen, la ou les poudres ou le ou les pigments sont dissociés ou séparés dans le système et subissent ensuite une agrégation. En conséquence, cela engendre une couleur irrégulière ou une différence entre la couleur de départ (couleur initiale) et la couleur au moment de l'application (couleur d'application) ou bien la stabilité de la dispersion au cours du temps est entravée ou, dans le cas de certains types de produits cosmétiques, la redispersibilité des poudres ou des pigments dans le système peut être réduite, ce qui provoque une agglomération et diminue notablement la possibilité d'utilisation de ce système. Cependant, il est très difficile de disperser la résine de silicone précitée (les particules) dans un milieu aqueux de dispersion par les procédés proposés auparavant pour le traitement hydrophile de poudres ou pigments hydrophobes. Par exemple, un pigment ayant subi un traitement hydrophile en surface dans lequel un groupe organique hydrophile est introduit dans un pigment en utilisant un silane hydrophile ou un agent de couplage du type silane hydrophile, et une composition le contenant ont été proposés (se référer à la publication de brevet japonais Kokai JP-A-9-104 833). Cependant, le ou les pigments précités ayant subi un traitement hydrophile de surface, dans lesquels un groupe organique hydrophile a été introduit dans un pigment au moyen d'un silane hydrophile ou d'un agent de couplage du type silane hydrophile, subissent une agrégation dans le système et, en conséquence, une couleur irrégulière est engendrée ou bien la concordance entre la couleur de départ et la couleur au moment de l'application est réduite, ce qui fait que la dispersibilité et la stabilité de dispersion ne sont pas satisfaisantes. En conséquence, même lors de l'utilisation d'une résine de silicone ayant une propriété hydrophobe extrêmement puissante, la dispersibilité et la stabilité de dispersion dans le système des produits cosmétiques ne sont pas satisfaisantes et, en outre, cela entrave les effets de la résine de silicone telles que la propriété de glissement (propriété de lubrification), l'extension (aptitude à l'étalement) sur la peau et la sensation sèche au toucher. Dans des produits de maquillage contenant des poudres, par exemple un fond de teint aggloméré, un agent hydratant a été utilisé pour conférer une sensation humide au toucher afin de parvenir à une sensation lisse, notamment une sensation lisse après application sur la peau. Cependant, lorsque des produits cosmétiques contenant un agent hydratant sont appliqués sur la peau, étant donné que l'absorption d'huile ou l'absorption d'eau de la poudre est trop forte, la poudre adsorbe trop fortement le sébum ou l'humidité de la peau. Cela signifie que des produits cosmétiques contenant un agent hydratant ne confèrent pas de sensation lisse, notamment de sensation humide au toucher, et l'utilisation d'un agent hydratant dans des produits cosmétiques provoque une augmentation de la sensation rugueuse ou de la sensation sèche de la peau. En conséquence, lorsque de tels produits cosmétiques sont appliqués sur la peau, ils confèrent une sensation rêche à la peau et non une sensation douce. En conséquence, la fixation d'une poudre présente dans des produits cosmétiques à la peau est réduite et l'adhérence d'un film cosmétique sur la peau est insuffisante. En conséquence, ces défauts provoquent également l'élimination du produit de maquillage. En particulier, la sensation rugueuse de la peau a posé nettement un problème en hiver. Afin de résoudre ce problème, l'addition d'un agent hydratant tel que le glycérol, le propylèneglycol ou le 1,3-buylèneglycol à des produits cosmétiques a été tentée auparavant. Lorsque des produits cosmétiques contenant une poudre sont produits en mélangeant simplement un agent hydratant à d'autres ingrédients, divers ingrédients sont utilisés comme matières de départ pour des produits cosmétiques à faire adhérer ou adsorber sur la surface de la poudre, et, en outre, les propriétés de surface de la poudre deviennent hétérogènes et la fixation à la peau diminue. En conséquence, la sensation rugueuse et la sensation sèche de la peau ne peuvent être améliorées et le produit de maquillage risque d'être éliminé sous l'action des sécrétions cutanées, du mouvement des muscles d'expression faciale, etc. De plus, lorsque l'agent hydratant est incorporé (mélangé) à la poudre, la partie de bas poids moléculaire de l'agent hydratant est adsorbée sur la poudre, mais la plus grande partie de l'agent hydratant est aisément désorbée de la surface de la poudre, ce qui fait qu'un simple phénomène d'humectage est constaté. Ainsi, l'agent hydratant ne modifie pas fondamentalement les propriétés de surface de la poudre. En conséquence, il est impossible de diminuer la sensation rugueuse sur la peau provoquée par la poudre et d'améliorer la fixation à la peau, ce qui fait que la sensation humide au toucher ne peut être améliorée et maintenue. En outre, l'irrégularité du film cosmétique provoquée par la poudre formée sur la peau ne peut être fondamentalement supprimée, ce qui contribue à l'élimination du produit de maquillage de la peau. Il existe également un procédé dans lequel l'affinité pour l'eau d'une poudre est accrue lorsqu'on traite la poudre avec de la silice et de l'alumine. Cependant, ce procédé a posé des problèmes car l'activité de surface de la poudre n'engendre pas une dispersibilité suffisante dans l'eau. En outre, dans des produits cosmétiques contenant la poudre traitée (poudre traitée avec de la silice/alumine), la poudre proprement dite et l'agent de traitement de surface appliqué à sa surface se séparent ou se dissocient. En conséquence, la poudre subit une agrégation dans le système ou, ainsi, une différence entre la couleur initiale et la couleur lors de l'application est engendrée. En outre, en fonction des différents types de produits cosmétiques, par exemple dans le cas d'un produit cosmétique du type en deux couches, la poudre pourrait provoquer un phénomène d'agglomération diminuant notablement la redispersibilité et entravant fortement sa capacité d'utilisation. En conséquence, dans un système dans lequel les produits cosmétiques (notamment des produits cosmétiques de type aqueux) contiennent une poudre ayant subi un traitement hydrophile (poudre traitée en surface) préparée en soumettant à un traitement hydrophile une résine de silicone (les particules) par le procédé classique précité de traitement hydrophile, les particules de la résine de silicone subissent une agrégation, ou bien la stabilité de dispersion au cours du temps est entravée. Ainsi, les effets de cette poudre peuvent difficilement se manifester de manière satisfaisante. En conséquence, il est souhaitable d'élaborer une poudre pour des produits cosmétiques obtenue en soumettant à un traitement hydrophile la résine de silicone (les particules). En outre, aucune description n'a été trouvée en ce qui concerne une poudre traitée en surface préparée en soumettant à un traitement hydrophile la résine de silicone (les particules), qui présente une excellente dispersibilité et une excellente stabilité de dispersion, ainsi qu'une dispersion des produits cosmétiques la contenant, etc. Dans ces circonstances, un objectif de la présente invention consiste à proposer une poudre, plus précisément une poudre de résine de silicone, qui possède une propriété hydrophile satisfaisante et qui a une excellente dispersibilité (facilité de dispersion) dans un milieu aqueux de dispersion et une excellente stabilité de dispersion (stabilité au cours du temps), une dispersion pour des produits cosmétiques qui contiennent cette poudre et qui présentent une excellente dispersibilité et une excellente stabilité de dispersion, et un produit cosmétique qui contient celle-ci et qui présente une excellente dispersibilité et une excellente stabilité de dispersion et qui confère une excellente sensation lisse, notamment une excellente sensation humide au toucher, avec également une excellente persistance de cette sensation lisse et, en outre, une excellente facilité de redispersion (redispersibilité aisée) et une excellente stabilité de dispersion au cours du temps dans le cas du choix, comme type d'agent, d'un produit cosmétique aqueux (cosmétique de type aqueux). En résultat de recherches approfondies concernant le traitement hydrophile d'une résine de silicone (particules), les présents inventeurs ont trouvé que, dans une poudre traitée en surface (résine de silicone ayant subi un traitement hydrophile) obtenue en traitant en surface (en revêtant) une résine de silicone avec des dérivés organiques de silicium de bas poids moléculaire, la poudre est dispersée uniformément dans le milieu aqueux de dispersion ou les produits cosmétiques et, en outre, l'état dispersé est maintenu pendant une longue période de temps, ce qui signifie que la dispersibilité (la facilité de dispersion) dans le milieu aqueux de dispersion et la stabilité de dispersion (stabilité de dispersion au cours du temps) sont excellentes et, en particulier, une poudre traitée en surface obtenue en traitant en surface une résine de silicone avec des dérivés organiques de silicium de bas poids moléculaire et un polymère cationique hydrosoluble est supérieure en ce qui concerne la dispersibilité dans le milieu aqueux de dispersion et la stabilité de dispersion. Il a été trouvé en outre que, lorsqu'une telle poudre est incorporée à un milieu aqueux de dispersion, la dispersion présente une dispersibilité et une stabilité de dispersion excellentes, qui peuvent être obtenues en raison de la dispersibilité et de la stabilité de dispersion de la poudre. Des produits cosmétiques contenant la poudre traitée en surface ou les dispersions les contenant ont une excellente dispersibilité et une excellente stabilité de dispersion et, en outre, une excellente facilité de redispersion et une excellente stabilité de dispersion au cours du temps dans le cas du choix, comme type d'agents, de produits cosmétiques aqueux, confère une excellente sensation lisse au toucher, notamment une sensation humide au toucher sur la peau et également une excellente persistance. Ces découvertes ont conduit à mener à bonne fin la présente invention. A ce propos, la présente invention a pour objet une poudre traitée en surface (appelée également ci-après "poudre traitée en surface de la présente invention"), de préférence une poudre traitée en surface pour des produits cosmétiques, dans laquelle une poudre à traiter en surface est une résine de silicone et la surface des particules de ladite résine de silicone est revêtue avec un dérivé organique de silicium de bas poids moléculaire, avec ou sans un polymère cationique hydrosoluble. Dans la présente invention, du polyméthylsil- sesquioxane peut être choisi en tant que ladite résine de silicone, au moins un des composés consistant en hyaluronate de diméthylsilanediol, lactate de monométhyl- silanetriol, et cocoate de méthylsilanol-tri-PEG-8- glycéryle peut être choisi en tant que ledit dérivé organique de silicium de bas poids moléculaire, et au moins un des composés consistant en un copolymère chlorure de diméthyldiallylammonium-acrylamide, chlorure de polydiméthylméthylènepipéridinium et chlorure de o-(2hydroxy-3-(triméthylammonio)-propyl)-hydroxyéthylcellulose peut être choisi en tant que ledit polymère cationique hydrosoluble. Dans la présente invention, le diamètre des particules de ladite résine de silicone peut être compris dans l'intervalle de 0,1 à 100 pm en termes de diamètre moyen de particules. La surface des particules de ladite résine de silicone peut être revêtue avec ledit dérivé organique de silicium de bas poids moléculaire, avec ou sans ledit polymère cationique hydrosoluble en une quantité de 0,1 à 50 % en poids, sur la base de la surface des particules de ladite résine de silicone. Dans une autre forme de réalisation, la présente invention a pour objet une dispersion pour un produit cosmétique (appelée également ci-après "la dispersion de la présente invention"), qui comprend la poudre traitée en surface décrite ci-dessus. Dans une forme de réalisation supplémentaire, la présente invention a pour objet un produit cosmétique (appelé également ci-après "le produit cosmétique de la présente invention"), qui comprend la poudre traitée en surface décrite ci-dessus. Il est préférable d'utiliser le produit cosmétique de la présente invention dans un produit cosmétique du type en deux couches, du type en trois couches, du type émulsion eau-dans-huile (E/H), du type émulsion huile-dans-eau (H/E), du type gel, du type liquide d'atomisation, du type mousse, du type huile, du type solide ou du type en bâtonnets, notamment du type emplâtre à base de gel, fond de teint en gel, lotion solaire ou émulsion. Les effets avantageux de la présente invention sont résumés ci-dessous. La présente invention permet d'obtenir une poudre traitée en surface, qui est aisément dispersée uniformément dans un milieu aqueux de dispersion. La présente invention permet également d'obtenir une dispersion contenant (à l'état dispersé) ladite poudre traitée en surface, présentant une excellente dispersibilité (facilité de dispersion) et une excellente stabilité de dispersion. En outre, en utilisant ladite poudre traitée en surface ou ladite dispersion, un produit cosmétique ayant une excellente dispersibilité et une excellente stabilité de dispersion et, en outre, dans le cas du choix d'un produit cosmétique aqueux, une excellente facilité de redispersion et une excellente stabilité de dispersion au cours du temps et conférant une sensation lisse supérieure telle que la sensation humide au toucher ou une sensation similaire, peut être produit aisément et de manière simple. En conséquence, la présente invention est particulièrement utile dans l'industrie des produits cosmétiques. FORMES PREFEREES DE REALISATION DE L'INVENTION Une poudre traitée en surface préparée en revêtant la surface d'une résine de silicone (particules) avec un dérivé organique de silicium de bas poids moléculaire, avec ou sans un polymère cationique hydrosoluble, c'est-àdire la poudre traitée en surface de la présente invention et la dispersion la contenant sont décrites en détail ci-dessous. Cependant, la présente invention n'est pas limitée à celle-ci. A ce propos, dans la présente invention, la "résine de silicone" peut être sous forme d'une poudre ou bien de particules. (Poudre traitée en surface de l'invention) La poudre traitée en surface de la présente invention est une poudre traitée en surface pour un ou plusieurs produits cosmétiques. La poudre à traiter en surface est une résine de silicone et la surface des particules de la résine de silicone est revêtue avec un dérivé organique de silicium de bas poids moléculaire, avec ou sans polymère cationique hydrosoluble. La poudre (poudre avant ledit traitement de surface) utilisée dans la présente invention est une résine de silicone. Il n'existe aucune limitation en ce qui concerne la résine de silicone décrite ci-dessous. Par exemple, une résine de silicone consistant en l'association d'une résine de silicone bifonctionnelle et d'une résine de silicone trifonctionnelle, ou bien une resine de silicone trifonctionnelle ou une résine similaire, peut être utilisée. De préférence, une résine de silicone trifonctionnelle telle que le polyméthylsilsesquioxane, notamment le polyméthylsilsesquioxane, est choisie. La résine de silicone décrite ci-dessus est aisément disponible. Les résines de silicone produites par un procédé connu ou acquises sur le marché (par exemple nom commercial: TOSPEARL, produite par GE Toshiba Silicones, Ltd.) peuvent être utilisées. Dans la présente invention, un ou plusieurs dérivés organiques de silicium de bas poids moléculaire sont utilisés. Comme dérivé organique de silicium de bas poids moléculaire utilisé dans la présente invention, les silanols ayant une molécule polysiloxane d'un oligomère, contenant certaines liaisons silicium-carbone (Si-C), liaisons silicium-hydroxy (Si- OH) ou liaisons Si-O-C ayant une structure alkylsilanol telle qu'une structure méthylsilanol ou diméthylsilanol, qui présentent une excellent inocuité et une forte rétention d'humidité et qui ont une excellente activité de réparation et de régénération des tissus et une excellente affinité pour la peau, sont choisis. Le dérivé organique de silicium de bas poids moléculaire est représenté de manière générale par la formule (1) suivante, est soluble dans l'eau et est doué d'activité biologique X[R,,Si (OH)4-ni (1) formule dans laquelle 0 4 et R représente un groupe alkyle. Les exemples du ou des dérivés organiques de silicium de bas poids moléculaire comprennent le mannuronate de monométhylsilanetriol (CH3Si(OH)2-O-C6H9O6), le hyaluronate de diméthylsilanediol (CH3-Si(OR)2 dans lequel R représente un groupe hyaluronyle), un mélange de caféate de silanol et de mannuronate de silanol, un dérivé de silane de peptide d'élastine (CH3-Si(OH)2OR dans lequel R représente un polypeptide du type élastine, le lactate de monométhylsilanetriol (CH3-Si (OH) 2-O-C3H5O2) , le trioléyloxymonométhylsilane (C56H22SiO3), le cocoate de méthylsilanoltri-PEG-8-glycéryle (CH3-Si(OC3H4OR)3 dans lequel R représente un glycérile d'acide gras d'huile de coprah), un ester du type alginate de méthylsilanol, un composé diméthylsilanediol-butylèneglycoltriéthanolamine, un produit de condensation d'acide hyaluronique et de diméthylsilanol, le salicylate de silanediol, un produit de condensation d'acide lactique et de méthylsilanol, une solution d'un sel de monohyd. roxyprolinemonométhylsilanol d'acide aspartique, un produit de condensation d'élastine hydrolysée et de méthylsilanol, le diméthyloxobenzodioxasilane et des composés similaires. Au moins un des composés consistant en le hyaluronate de diméthylsilanediol, le lactate de monométhylsilanetriol et le cocoate de méthylsilanol-tri-PEG-8- glycérylle est de préférence choisi. Des exemples du ou des polymères cationiques hydrosolubles utilisés dans la présente invention comprennent des dérivés de chitine tels que le chitosane, la chitine partiellement hydrolysée, le dlpyrrolidonecarboxylate de chitosane, le succinylchitosane et l'hydroxypropylchitosane, des dérivés de chlorure de diméthyldiallylammonium tels qu'un copolymère chlorure de diméthyldiallylammonium-acrylamide et le chlorure de polydiméthylméthylènepipéridinium, des celluloses cationisées telles que le chlorure de o-[2-hydroxy-3(triméthylammonio)-propyl]-hydroxyéthylcellulose et le chlorure de o-[2hydroxy-3-(lauryldiméthylammonio)-propyl]-hydroxycellulose, des polysaccharides modifiés avec de l'azote quaternaire tels qu'une cellulose modifiée cationisée et la gomme de caroube cationisée, des gommes guar cationisées telles que le dérivé de chlorure de o-[2-hydroxy-3-(triméthylammonio)- propyle de gomme guar, des dérivés d'acide méthacrylique tels qu'un copolymère méthacryloyléthyldiméthylbétaïne-chlorure de méthacryloyléthyltriméthylammonium-méthacrylate de méthoxypolyéthylèneglycol, un copolymère méthacryloyléthyldiméthylbétaïnechlorure de méthacryloyléthyltriméthylammonium-méthacrylate de 2-hydroxyéthyle et un diéthylsulfate de copolymère vinylpyrrolidone-méthacrylate de N,Ndiméthylaminoéthyle, des dérivés de vinylpyrrolidone tels qu'un copolymère vinylpyrrolidone-méthacrylate de diméthylaminoéthyle, un copolymère vinylpyrrolidone-chlorure de méthacrylamidopropyltriméthylammonium et un copolymère vinylpyrrolidonechlorure de méthylvinylimidazolium, un copolymère chlorure de diméthylallylammonium-acrylamide contenant du chlorure de diallyldiméthylammonium consistant en un monomère cationique quaternaire comme constituant, un copolymère acrylamide-acide acrylique-chlorure de diméthyldiallylammonium, le chlorure de polydiméthylméthylènepipéridinium, la gomme de tamarinier cationisée, etc. Cependant, ces polymères ne sont pas limités à ceux-ci. Au moins un des polymères consistant en un copolymère chlorure de diméthyldiallylammonium-acrylamide, le chlorure de polydiméthylméthylènepipéridinium et le chlorure de o-[2hydroxy-3-(triméthylammonio)-propyl]-hydroxyéthylcellulose est choisi de préférence. La substance précitée de traitement de surface (traitement de surface) (le dérivé organique de silicium de bas poids moléculaire, ou le dérivé organique de silicium de bas poids moléculaire et le polymère cationique hydrosoluble) utilisée dans la présente invention est adsorbée et appliquée sous forme de revêtement sur la surface des particules de la résine de silicone pour modifier ainsi la propriété d'absorption d'eau (la quantité d'eau absorbée) ou la propriété d'absorption d'huile (quantité d'huile absorbée) inhérente à la résine de silicone, pour produire des effets d'inhibition de sensation rugueuse de la peau qui ne pourraient être supprimés avec des poudres usuelles et d'inhibition de l'élimination du produit de maquillage par amélioration de l'adhérence à la peau, et également d'obtenir des propriétés organoleptiques nouvelles (caractéristiques sensorielles) (élasticité et tonicité de la peau lors d'une utilisation continue de longue durée, etc.), une facilité stable de dispersion pendant une période de temps prolongée (lors d'une utilisation à long terme) dans un système aqueux et une stabilité pendant une période de temps prolongée pour des produits cosmétiques (compositions cosmétiques). Le diamètre moyen des particules de la résine de silicone qui est utilisée dans la présente invention (poudre non enrobée) est compris dans l'intervalle de 0,1 à 500 pm ou une valeur de cet ordre, avantageusement de 0,1 à pm ou une valeur de cet ordre, plus avantageusement de 0,1 à 50 pm ou une valeur de cet ordre, de préférence de 0,5 à 50 pm ou une valeur de cet ordre. Lorsque le diamètre moyen de particules est inférieur à la limite inférieure de l'intervalle précité, la résine de silicone est difficile à préparer. A ce propos, en ce qui concerne la résine de silicone dont le diamètre moyen de particules dépasse la limite supérieure de l'intervalle précité, les produits cosmétiques (compositions) obtenus au moyen de cette résine confèrent une sensation rugueuse (au toucher) ce qui engendre une sensation inconfortable au niveau de la peau et, en outre, provoquent vraisemblablement une diminution de la facilité de redispersion ou de la stabilité au cours d'une période de temps prolongée d'utilisation des produits cosmétiques (compositions). En ce qui concerne la forme des particules de cette résine de silicone, une forme sphérique, une forme plate, une forme indéfinie (amorphe), et une forme biconvexe (en forme de fuseau) sont citées. La forme préférable des particules est une forme sphérique. Dans la présente invention, la résine de silicone décrite ci-dessus peut être traitée en surface (revêtue) avec le dérivé organique de silicium de bas poids moléculaire précité seul ou le dérivé organique de silicium de bas poids moléculaire précité en association avec le polymère cationique hydrosoluble précité. Lorsque le dérivé organique de silicium de bas poids moléculaire précité est utilisé en association avec le polymère cationiquehydrosoluble précité, il est possible que le dérivé organique de silicium de bas poids moléculairé précité et le polymère cationique hydrosoluble précité soient utilisés simultanément pour traiter en surface la résine de silicone ou que, après l'utilisation d'une des substances de traitement de surface consistant en le dérivé organique de silicium de bas poids moléculaire précité et le polymère cationique hydrosoluble précité, l'autre substance soit utilisée pour le traitement de surface. Dans le traitement hydrophile de surface utilisant le dérivé organique de silicium de bas poids moléculaire seul ou le dérivé organique de silicium de bas poids moléculaire précité en association avec un polymère cationique hydrosoluble précité, la surface de la ou des particules de la résine de silicone est soumise à un traitement hydrophile en étant traitée directement avec la substance de traitement de surface. Dans ce traitement, par exemple, on utilise un procédé qui comprend une étape d'addition du dérivé organique de silicium de bas poids moléculaire, du polymère cationique hydrosoluble et des particules de la résine de silicone décrite ci-dessus à de l'eau ou, de la manière requise, une solution constituée d'un mélange d'eau et d'un alcool, l'agitation ou le passage dans un broyeur à billes du mélange résultant, puis la répétition du lavage à l'eau et de la filtration de ce mélange, pour éliminer les contaminants, et ensuite un séchage et une pulvérisation du produit obtenu. En ce qui concerne le ou les procédés proprement dits, il est possible d'utiliser n'importe quel procédé connu. La quantité de la substance de traitement de surface précitée (agent de traitement hydrophile) utilisée pour traiter la surface de la résine de silicone précitée (particules) peut être choisie en fonction du type et du diamètre moyen des particules de la résine de silicone utilisée et n'est pas particulièrement limitée. Elle est comprise avantageusement dans l'intervalle de 0,1 à 50 en poids ou une valeur de cet ordre, plus avantageusement de 0,3 à 40 % en poids ou une valeur de cet ordre, de préférence de 1,0 à 30 % en poids ou une valeur de cet ordre, sur la base de la résine de silicone (à traiter en surface) avant traitement de surface. Dans le cas de la poudre traitée en surface de la présente invention, le dérivé organique de silicium de bas poids moléculaire et le polymère hydrosoluble cationique sont adsorbés énergiquement sur la surface de la résine de silicone. En outre, une partie de ceux-ci est liée à, et revêt, la surface des particules de la résine de silicone. Ainsi, la poudre traitée en surface est aisée à redisperser dans un système aqueux, présente une excellente stabilité au cours du temps, présente une stabilité de stockage de longue durée dans des compositions cosmétiques, possède l'aptitude à inhiber (empêcher) l'apparition d'une sensation rugueuse sur la peau provoquée par la poudre de résine et présente l'aptitude à empêcher l'élimination du produit de maquillage en raison d'une excellente fixation à la peau. En outre, la poudre traitée en surface de la présente invention peut être incorporée sous forme de poudre à une dispersion aqueuse ou des produits cosmétiques de la même manière que l'incorporation de poudres ou pigments usuels à ceux-ci. (Dispersion de l'invention) La dispersion de la présente invention contient la poudre traitée en surface décrite ci-dessus (la poudre traitée en surface de la présente invention). La poudre traitée en surface de la présente invention peut être préparée de la manière précitée. En outre, la poudre traitée en surface est dispersée uniformément dans le milieu aqueux de dispersion tel que l'eau, de manière stable au cours du temps. En particulier, elle présente une excellente dispersibilité et une excellente stabilité de dispersion comme dispersion pour un ou plusieurs produits cosmétiques. Dans la dispersion de la présente invention, un ou plusieurs types des poudres à traiter en surface décrites ci-dessus peuvent être présents dans le milieu aqueux de dispersion et une telle dispersion est également incluse dans la dispersion de la présente invention. Le milieu aqueux de dispersion n'est pas particulièrement limité et l'eau est donc habituellement choisie. Dans la présente invention, la poudre traitée en surface décrite cidessus peut être mélangée à, et dispersée dans, le milieu aqueux de dispersion par un procédé connu et le procédé n'est pas particulièrement limité. Par exemple, la dispersion peut être produite en utilisant une machine (un dispositif) de mélange/dispersion à l'état humide tel qu'un mélangeur à pales, un mélangeur à grande vitesse, un appareil de dissolution (de dispersion), un homogénéisateur, un broyeur à jet de fluide, un broyeur à colloïdes, un broyeur à colloïdes en masse (broyeur à disque), un broyeur à billes ou un broyeur à sable. Dans la composition de la dispersion de la présente invention, la quantité utilisée de la poudre traitée en surface décrite ci- dessus n'est pas particulièrement limitée. Elle est comprise de préférence dans l'intervalle de 0,1 à 70 % en poids ou une valeur de cet ordre. (Produits cosmétiques de l'invention) Les produits cosmétiques de la présente invention sont des produits cosmétiques contenant la poudre traitée en surface décrite ci-dessus (la poudre traitée en surface de la présente invention ou la dispersion décrite ci-dessus (la dispersion de la présente invention). Cela signifie que la poudre traitée en surface et la dispersion peuvent être préparées (produites) de la manière décrite cidessus. Dans la présente invention, la préparation (production) des produits cosmétiques n'est pas particulièrement difficile et les produits cosmétiques désirés peuvent être obtenus par n'importe quelle technique (par exemple une technique d'émulsionnement) qui a été utilisée auparavant lors de l'utilisation d'une poudre traitée en surface ou d'une dispersion pour des produits cosmétiques. Lorsque la poudre traitée en surface (résine de silicone ayant subi un traitement hydrophile) de la présente invention est présente dans des produits cosmétiques (compositions cosmétiques), la quantité (quantité mélangée) de cette poudre n'est pas particulièrement limitée. Elle est comprise avantageusement dans l'intervalle de 0,1 à 99 % en poids ou une valeur de cet ordre, plus avantageusement de 0,1 à 95 % en poids ou une valeur de cet ordre sur la base de la composition cosmétique totale. En outre, lorsque la dispersion de la présente invention est présente dans les produits cosmétiques, sa quantité n'est pas particulièrement limitée. Les produits cosmétiques de la présente invention peuvent contenir en outre un agent absorbant la lumière ultraviolette (agent d'absorption). Des exemples d'agent absorbant la lumière ultraviolette comprennent des agents absorbant la lumière ultraviolette à base (du type) d'acide cinnamique tel que le cinnamate d'octyle, le 4-isopropylcinnamate d'éthyle, le 2,5- diisopropyl-cinnamate de méthyle, le 2,4-diisopropyl-cinnamate d'éthyle, le 2,4- diisopropyl-cinnamate de méthyle, le p-méthoxycinnamate de propyle, le p- méthoxycinnamate d'isopropyle, le p-méthoxycinnamate d'isoamyle, le p- méthoxycinnamate d'octyle, le pméthoxycinnamate de 2-éthoxyéthyle, le p- méthoxycinammate de cyclohexyle, l'a-cyano-R-phényl-cinnamate d'éthyle, l'acyano-R-phényl-cinnamate de 2-éthylhexyle et le mono-2-éthylhexanoyl-dipara-méthoxycinammate de glycéryle; les agents absorbant la lumière ultraviolette à base de benzophénone tels que la 2,4dihydroxybenzophénone, la 2,2'-dihydroxy-méthoxybenzophénone, la 2,2'dihydroxy-4,4'-diméthoxybenzophénone, la 2,2',4,4'tétrahydroxybenzophénone, la 2-hydroxy-4-méthoxybenzophénone, la 2hydroxy-4-méthoxy-4'-méthylbenzophénone, le 2-hydroxy-4méthoxybenzophénone-5-sulfonate, la 4-phénylbenzophénone, le 4'-phénylbenzophénone-2-carboxylate de 2-éthylhexyle, la 2-hydroxy-4-noctoxybenzophénone et la 4-hydroxy-3-carboxybenzophénone; des agents absorbant la lumière ultraviolette à base d'acide para-aminobenzoïque tels que l'ester de monoglycérol de PABA, l'ester éthylique de N,Ndipropoxy-PABA, l'ester éthylique de N,N-diéthoxy-PABA, l'ester éthylique de N,N-diméthyl-PABA, l'ester butylique de N,N-diméthyl-PABA et l'ester méthylique de N,N-dimétthyl-PABA; des agents absorbant la lumière ultraviolette à base d'acide salicylique tels qu'un aminosalicylate, le salicylate de menthyle, le salicylate d'homomenthyle, le salicylate d'octyle, le salicylate de phényle, le salicylate de benzyle et le salicylate de p- isopropanolphényle; des agents absorbant la lumière ultraviolette à base d'acide anthranylique tels que l'anthranylate de méthyle, le 3-(4'- méthylbenzylidène)-dcamphre le 3-benzylidène-d,l-camphre; l'acide urocanique; l'urocanate d'éthyle (ester éthylique d'acide urocanique) l'octyltriazone le 2-phényl-5méthylbenzoxazole; le 2-(2'-hydroxy-5'-méthylphényl)-benzotriazole; et le 4-méthoxy-4'-tertiobutylbenzoylméthane etc. La quantité (quantité mélangée) de ces agents absorbant la lumière ultraviolette n'est pas particulièrement limitée, et un puissant effet de prévention (protection) contre la lumière ultraviolette est obtenu avec une petite quantité de ces agents. Les produits cosmétiques de la présente invention peuvent contenir en outre, de la manière requise, d'autres constituants couramment utilisés pour des produits cosmétiques, à moins que les objectifs et effets (dispersibilité, stabilité de dispersion, etc.) de la présente invention soient entravés. Des exemples de ces constituants comprennent des graisses et huiles liquides, des graisses et huiles solides, des graisses et huiles liquides ou solides, des cires, des huiles d'esters, des huiles hycarbonées, des silicones, des alcools inférieurs, des stérols, des agents hydratants, des agents séquestrants, des neutralisants, des agents d'ajustement du pH, des antioxydants, des agents antibactériens, divers extraits, des médicaments, etc. Des exemples des graisses et huiles liquides précitées comprennent l'huile de graines de lin, l'huile de camélia, l'huile de noix de macadémia, l'huile de maïs, l'huile de vison, l'huile d'olive, l'huile d'avocatier, l'huile de sasanqua, l'huile de ricin, l'huile de carthame, l'huile de noyaux d'abricot, l'huile de cannelier, l'huile de jojoba, l'huile de raisin, l'huile de tournesol, l'huile d'amande, l'huile de colza, l'huile de sésame, l'huile de germes de blé, l'huile de germes de riz, l'huile de son de riz, l'huile de graines de cotonnier, l'huile de soja, l'huile d'arachides, l'huile de graines de thé, l'huile d'onagre, l'huile de jaune d'oeuf, l'huile de pied de boeuf, l'huile de foie, le triglycérol, le triocténoate de glycérol, le triisopalmitate de glycérol, etc. Des exemples des graisses et d'huiles solides précitées comprennent le beurre de cacao, le suif de boeuf, le suif de mouton, le lard, la graisse de cheval, une huile durcie, l'huile de ricin durcie, la cire du Japon, le beurre de karité, etc. Des exemples des graisses et huiles liquides ou ZO solides précitées comprennent l'huile de coprah, l'huile de palme, l'huile de palmiste, etc. Des exemples des cires précitées comprennent la cire d'abeilles, la cire de candelilla, la cire de cotonnier, la cire de carnauba, la cire de cirier, la cire chinoise, la cire de spermaceti, la cire montan, la cire de son, la lanoline, la lanolide réduite, la lanoline dure, la cire de kapok, la cire de canne à sucre, la cire de jojoba, la cire de gomme laque, etc. Des exemples des huiles d'esters précitées comprennent des octanoates (esters d'acide octanoique) tels que l'octanoate de cétyle, des iso-octanoates (esters d'acide iso-octanoïque) tels que le tri-2- éthylhexanoate de glycérol et le tétra-2-éthylhexanoate de pentaérythritol, des laurates (esters d'acide laurique) tels que le laurate d'hexyle, des myristates (esters d'acide myristique) tels que le myristate d'isopropyle et le myristate d'octyldodécyle, les palmitates (esters d'acide palmitique) tels que le palmitate d'octyle, des stéarates (esters d'acide stéarique) tels que le stéarate d'isocétyle, des isostéarates (esters d'acide isostéarique) tels que l'isostéarate d'isopropyle, des isopalmitates (esters d'acide isopalmitique), tels que l'isopalmitate d'octyle, des oléates (esters d'acide oléique) tels que l'oléate d'octyldodécyle, des diesters d'acide adipique tels que l'adipate de diisopropyle, des diesters d'acide sébacique tels que le sébacate de diéthyle, le maléate de diisostéaryle, etc. Des exemples des huiles hydrocarbonées précitées comprennent la paraffine liquide, l'ozocérite (ozokérite), le squalane, le squalène, le pristane, la paraffine, l'isoparaffine, la cérésine, la vaseline (pétrolatum), la cire microcristalline, etc. Des exemples de silicones précités comprennent des silicones linéaires tels que le diméthylpolysiloxane, le méthylphénylpolysiloxane et le méthylhydrogénopolysiloxane, et des silicones cycliques tels que l'octaméthylcyclotétrasiloxane, le décaméthylcyclopentasiloxane et le dodécaméthylcyclohexasiloxane. Des exemples des alcools inférieurs précités 15 comprennent le méthanol, l'éthanol, le propanol, l'isopropyanol, etc. Des exemples des stérols précités comprennent le cholestérol, le sitostérol, le phytostérol, le lanostérol, etc. Des exemples des agents hydratants précités comprennent le 1,2-pentanediol, le 1,2-hexanediol, le 1,2-heptanediol, le polyéthylèneglycol, le propylèneglycol, le dipropylèneglycol, le 1,3butylèneglycol, 1'hexylèneglycol, le glycérol, le diglycérol, le sorbitol, etc. Des exemples des agents séquestrants précités comprennent l'alanine, l'édétate de sodium sous forme de sel, le polyphosphate de sodium, le métaphosphate de sodium, l'acide phosphorique, etc. Des exemples des agents neutralisants précités comprennent le 2-amino-2-méthyl-1-propanol, le 2-amino-2-méthyl-1,3-propanediol, l'hydroxyde de potassium, l'hydroxyde de sodium, des aminoacides tels que la L-arginine, la L- lysine, la triéthanolamine, le carbonate de sodium, etc. Des exemples des agents d'ajustement du pH précités comprennent l'acide lactique, l'acide citrique, l'acide glycolique, l'acide succinique, l'acide tartrique, l'acide dl-malique, le carbonate de potassium, le carbonate acide de sodium, le carbonate acide d'ammonium, etc. Des exemples des antioxydants précités comprennent l'acide ascorbique, l'a-tocophérol, le dibutylhydroxytoluène, le butylhydroxyanisole, etc. Des exemples des agents antibactériens précités comprennent l'acide benzoïque, l'acide salicylique, l'acide carbolique, l'acide sorbique, un para-oxybenzoate, le parachlorométhacrésol, l'hexachlorophène, le chlorure de benzalkonium, le chlorure de chlorhexidine, le trichlorocarbamide, des colorants sensibilisants, le phénoxyéthanol, etc. Des exemples de divers extraits décrits ci-dessus comprennent l'extrait de saururaceae, l'extrait d'écorce de philodendron, l'extrait de mélilot, l'extrait d'ortie blanche, l'extrait de glycyrrhiza, l'extrait de racine de pivoine, l'extrait de saponaire, l'extrait de courge, l'extrait de cinchona, l'extrait de géranium fraise, l'extrait de sophora, l'extrait de nénuphar, l'extrait de fenouil, l'extrait d'onagre, l'extrait de rose, l'extrait de racine de Rehmannia, l'extrait de citron, l'extrait de racine de Lithospermum, l'extrait d'aloès, l'extrait de Calamus, l'extrait d'eucalyptus, l'extrait de prêle des champs, l'extrait de sauge, l'extrait de thym, l'extrait de thé, l'extrait d'algue, l'extrait de concombre, l'extrait de girofle, l'extrait de mûrier, l'extrait de mélisse, l'extrait de ginseng, l'extrait de carotte, l'extrait de marronnier d'Inde, l'extrait de pêcher, l'extrait de feuilles de pêcher, l'extrait de mûrier, un extrait de plantes cultivées, un extrait liquide d'hamamélis, l'extrait de placenta, l'extrait de thymus, l'extrait liquide de soie, etc. Des exemples des médicaments précités comprennent des vitamines telles que l'huile de vitamine A, le rétinol, le palmitate de rétinol, l'inositol, le chlorhydrate de pyridoxine, le nicotinate de benzyle, l'amide d'acide nicotinique, le nicotinate de DL-a-tocophérol, le dérivé de phosphate de magnésium d'acide ascorbique, la vitamine D2 (ergocalciférol), le dl-a-tocophérol, le dl-tocophérol, le diester potassique d'acide 2-L-ascorbique, l'ester d'acide acétique de dl-a- tocophérol, l'acide pantothénique et la biotine; des hormones telles que l'oestradiol et l'éthynyl-oestradiol; des aminoacides tels que l'arginine, l'acide aspartique, la cystine, la cystéine, la méthionine, la sérine, la leucine et le tryptophane; des agents anti-inflammatoires tels que l'allantoïne, l'acide glycyrrhéthinique et l'azulène; des agents de blanchiment tels que l'arbutine; des astringents tels que l'oxyde de zinc et l'acide tannique; des agents rafraîchissants tels que le menthol et le camphre; le soufre: le chlorure de lysozyme; le chlorure de pyridoxine et le y-oryzanol. En outre, les médicaments précités peuvent être utilisés à l'état libre; ceux pouvant former des sels peuvent être utilisés non seulement à l'état libre, mais également sous forme d'un sel, d'un acide ou d'une base si le médicament est du type à former un sel. D'autre part, les médicaments ayant un groupe acide carboxylique peuvent être utilisés sous forme d'un ester. Les produits cosmétiques de la présente invention peuvent contenir, de la manière requise, n'importe quels parfums, colorants et agents similaires convenables, à moins que les objectifs et effets (dispersibilité, stabilité de dispersion, etc.) de la présente invention soient entravés. Le type de produits cosmétiques de la présente invention n'est pas particulièrement limité. Comme type de produit cosmétique, un type connu auparavant tel qu'un type en deux couches, un type en trois couches, une émulsion eau-dans-huile (E/H), une émulsion huile-dans-eau (H/E), un gel, un liquide d'atomisation, une mousse, une huile, un type solide ou un bâtonnet peut être choisi. Comme type de produit cosmétique de la présente invention, le type en deux couches, le type en trois couches, le type eau-danshuile (E/H), le huile huile-dans-eau (H/E), le gel, le liquide d'atomisation, la mousse, l'huile, le type solide ou le bâtonnet est de préférence choisi. En particulier à des fins d'utilisation dans un agent écran solaire, le type en deux couches, l'émulsion E/H ou le gel est de préférence choisi et, pour une utilisation dans un fond de teint, le type solide, l'émulsion solide, le gel, l'émulsion E/H, l'émulsion H/E, l'huile ou la mousse est de préférence choisi. Des exemples spécifiques d'un tel type comprennent une lotion cutanée, un gel de base de maquillage, un fond de teint tel qu'un fond de teint en gel, un gel coiffant, un gel pour le corps, un gel de massage, un emplâtre tel qu'un emplâtre sous forme de gel, une émulsion, une crème, un liquide de beauté, un agent coiffant, une crème capillaire, un liquide de rinçage capillaire, un colorant capillaire, un mascara capillaire, un gel écran solaire, un gel hydratant, une lotion écran solaire, une lotion solaire, un rouge à lèvres, un vernis à ongles, un crayon à paupières, etc. Comme forme spécifique de produit cosmétique dans la présente invention, un emplâtre en gel, un fond de teint en gel, une lotion solaire ou une émulsion est choisi en particulier. Lorsque de telles formes sont choisies, les produits cosmétiques sont excellents non seulement en ce qui concerne la facilité de redispersion, la stabilité de dispersion au cours du temps et la sensation humide au toucher, mais également en ce qui concerne d'autres effets. Plus précisément, lorsque la formulation en gel est choisie comme type d'agent, elle présente également un excellent effet d'extension (de capacité d'étalement) sur la peau. Lorsque le fond de teint en gel est choisi, il présente une excellente adhérence à la peau et également un excellent effet de port de longue durée. Lorsque la lotion solaire est choisie, un effet d'extension (aptitude à l'étalement sur la peau) est bon, une sensation humide au toucher est conférée à la peau et une sensation de rafraîchissement (sensation de fraîcheur) est également engendrée. Lorsque l'émulsion est choisie, l'affinité pour la peau (sensation d'absorption par la peau) est bonne, les effets de tonicité et d'élasticité de la peau sont excellents, la teinte beige est améliorée et la sensation de transparence de la peau est excellente. La présente demande est basée sur la demande de brevet japonais N 2004057 674 déposée le 2 mars 2004, qui est citée dans son intégralité à titre de référence dans le présent mémoire. EXEMPLES La présente invention est illustrée plus spécifiquement ci-dessous par référence à des exemples. 15 Cependant, la présente invention n'y est pas limitée. Exemple de production 1 Production (préparation) de la résine de silicone 1 ayant subi un traitement hydrophile 2,5 g de chlorure de o-[2-hydroxy-3-(triméthyl- ammonio)-propyl]-hydroxyéthylcellulose ont été ajoutés à 200 g d'eau purifiée et ont été dissous uniformément. 200 g d'une solution aqueuse à 1 % de lactate de monométhylsilanetriol et 57 g de polyméthylsilsesquioxane (nom commercial: TOSPEARL 145A, produit par Toshiba Silicones, Ltd.) comme résine de silicone, ont été ajoutés à la solution résultante et le mélange obtenu a été traité avec un broyeur à billes pendant 16 heures. Après traitement, la suspension résultante a été reprise, lavée à l'eau, filtrée et purifiée (lavée). Puis le mélange ainsi obtenu a été séché et ensuite pulvérisé pour obtenir la résine de silicone désirée ayant subi un traitement hydrophile en surface. Exemple de production 2 Production de la résine de silicone 2 ayant subi un traitement hydrophile Une quantité de 0,5 g de dérivé de chlorure de o[2-hydroxy-3-(triméthylammonio)-propyle] de gomme guar a été dissoute dans 730 g d'eau purifiée. 6,5 g de chlorure de polydiméthylméthylènepipéridinium et 1 g de cocoate de méthylsilanol-triPEG-8-glycéryle ont été ajoutés à la solution résultante et y ont été dissous uniformément. 73 g de polyméthylsilsesquioxane (nom commercial: TOSPEARL 120A, produit par Toshiba Silicones, Ltd.) comme résine de silicone ont été ajoutés à la solution ainsi obtenue et le mélange obtenu a été maintenu à 50 C et agité pendant 10 heures, puis a été refroidi. La suspension résultante a été ensuite retirée, lavée à l'eau, filtrée et purifiée. Le mélange ainsi obtenu a été séché et ensuite pulvérisé, ce qui a donné la résine de silicone désirée ayant subi un traitement hydrophile en surface. Exemple de production 3 Production de la résine de silicone 3 ayant subi un traitement hydrophile 2,0 g de chlorure de o-[2-hydroxy-3-(triméthylammonio)-propyl]- hydroxyéthylcellulose ont été ajoutés à 400 g d'eau purifiée et ont été dissous uniformément. 2,0 g de monométhylsilanetriol lié à un groupe hydroxyle d'un ester de polyol résineux et 1,0 g d'un copolymère méthacryloyléthyldiméthylbétaïne-méthacrylate de 2-hydroxyéthyle ont été ajoutés à la solution résultante et y ont été dissous uniformément. 73 g de polyméthylsilsesquioxane (nom commercial TOSPEARL 2000B, produit par Toshiba Silicones, Ltd.) comme résine de silicone ont été ajoutés à la solution ainsi obtenue et le mélange obtenu a été agité à 60 C pendant 18 heures. Le mélange réactionnel obtenu a été ensuite refroidi et la suspension résultante a été retirée, lavée à l'eau, filtrée et purifiée. puis le mélange ainsi obtenu a été séché et ensuite pulvérisé pour obtenir la résine de silicone désirée ayant subi un traitement hydrophile en surface. Exemple d'évaluation 1 Les échantillons respectifs ont été évalués par la méthode d'évaluation suivante. Comme échantillons, les résines de silicone ayant subi un traitement hydrophile (traitées en surface) obtenues dans les exemples de production 1 à 3 ci-dessus et une résine de silicone non traitée ont été utilisées. (Méthode d'évaluation) Une quantité précise de 32 g d'eau purifiée a été introduite dans un récipient transparent ayant une capacité de 70 ml. Une quantité de 1,0 g de l'échantillon y a été ajoutée et l'ensemble a été filtré soigneusement 40 fois par jour, et on l'a laissé ensuite au repos pour évaluer l'état de dispersion à ce moment. Le même mode opératoire a été répété, et il a été déterminé si la poudre s'était rassemblée à l'interface gaz-liquide (le nombre de fois que l'échantillon a été agité fortement par secousses pour rassembler la résine de silicone (les particules)). (Résultats d'évaluation) En résultat, bien que n'importe laquelle des résines de silicone traitées en surface obtenues dans les Exemples de production 1, 2 et 3 ait été fortement agitée par secousses 1000 fois, elle était nettement dispersée et une modification telle qu'un rassemblement des particules (agrégation (agglomération) des particules) à l'interface gaz-liquide n'a été nullement observée. A ce propos, dans la totalité de la résine de silicone non traitée, les particules étaient rassemblées à l'interface gaz-liquide. Puisque la résine de silicone non traitée n'était pas dispersée, l'eau purifiée servant de milieu de dispersion était transparente. Exemple d'évaluation 2 Les échantillons respectifs ont été évalués par la méthode d'évaluation suivante. Comme échantillons, les résines de silicone traitées en surface obtenues dans les Exemples de production 1, 2 et 3 ont été seulement utilisées parmi les échantillons utilisés dans l'Exemple d'évaluation 1 précité. (Méthode d'évaluation) Chacun des échantillons a été laissé au repos à température ambiante pendant 2 ans, à 40 C pendant 3 mois et à 50 C pendant 2 mois et les conditions à chaque fois ont été observées. En outre, après l'observation, il a été déterminé si l'échantillon était nettement redispersé ou non, lorsque le récipient transparent a été agité deux fois par secousses (évaluation de facilité de redispersion). (Résultats d'évaluation) En résultat, une modification anormale telle qu'un rassemblement des particules ou une agglomération des particules à l'interface gaz-liquide n'a été nullement observée dans les échantillons qui ont été laissés au repos dans les conditions respectives. En outre, lors de l'évaluation de la facilité de redispersion, les échantillons étaient nettement redispersés et une modification anormale telle qu'un rassemblement des particules ou une modification similaire à l'interface gaz-liquide n'a été nullement observé après avoir laissé les échantillons au repos. Exemple 1 Préparation (production) du produit cosmétique 1 Un produit cosmétique (mascara capillaire) a été préparé (produit) par le procédé suivant, a base de la composition du Tableau 1 suivant. (Procédé de préparation) Les constituants (1), (2) et (11) ont été dispersés dans le constituant (15). Puis, un mélange obtenu en mélangeant préalablement le constituant (10) avec le constituant (12) a été ajouté à la dispersion résultante. Les constituants (5) et (6) ont été ajoutés au mélange résultant et les constituants (3), (4), (7), (8), (9), (13) et (14) y ont été en outre ajoutés et ont été mélangés sous agitation, pour obtenir un produit cosmétique désiré. Il est préférable que les constituants (4), (8) et (14) soient préalablement gonflés dans l'eau. Tableau 1 Composition d'un produit cosmétique (mascara capillaire) (unité : parties en poids) Constituants Quantité (1) oxyde de fer 4,5 (2) outremer 0,5 (3)pigment iridescent 5,0 (4) bentonite 3,0 (5) poudre fine de silice* 1,0 (6) résine de silicone ayant subi un traitement 2,0 l'Exemple de hydrophile, obtenue dans production 1 (7) polyéthylèneglycol 400 10,0 (8) gomme xanthane _ 1,0 (9) émulsion de copolymère d'acrylate d'alkyle 10,0 (10) alcool modifié avec de la brucine ( à 95 %) _ 10,0 (11) hexamétaphosphate _ 0,1 de sodium (12) parahydroxybenzoate méthyle 0,3 de (13) parfum 0,05 (14) carboxyméthylcellulose 0,05 (15) eau purifiée le reste * Aérosil 200 Exemple comparatif 1 Préparation du produit cosmétique 2 Un produit cosmétique (mascara capillaire) a été préparé de la même manière que dans l'Exemple 1, sauf qu'une quantité de 2,0 parties en poids d'eau purifiée a été utilisée au lieu de la résine de silicone ayant subi un traitement hydrophile obtenue dans l'Exemple de production 1. Exemple 2 Préparation du produit cosmétique 3 Un produit cosmétique (fond de teint en gel) a été préparé par le procédé suivant, à base de la 5 composition du Tableau 2 suivant. (Procédé de préparation) Les constituants (6) à (11) ont été dispersés et dissous dans le constituant (16). Les constituants (1) à (5) ont été dispersés dans le mélange résultant. En outre, les autres constituants (constituants (12) à (15)) ont été ajoutés à la dispersion résultante et ont été mélangés sous agitation pour obtenir un produit cosmétique désiré. Tableau 2 Composition d'un produit cosmétique (fond de teint en gel) 15 (unité : parties en poids) Constituants Quantité (1) talc 4, 0 (2) dioxyde de titane 5,0 (3) oxyde de fer 0,6 (4) oxyde de fer hydraté 1,0 (5) tétroxyde de fer _ 0,1 (6) bentonite 1,5 (7) poudre fine de silice* 0,5 (8) résine de silicone ayant subi un traitement 3,0 hydrophile obtenue dans l'Exemple de production 2 (9) 1,2-pentanediol 1,0 (10) 1,3-butylèneglycol 5,0 (11) gomme xanthane 0, 5 (12) émulsion d'ester du type polyéthyl-acrylate 1,0 (13) solution aqueuse d'ammoniac 0,01 (14) parahydroxybenzoate de méthyle 0,01 (15) parfum 0,05 (16) eau purifiée le reste = Aérosil 200 Exemple comparatif 2 Préparation du produit cosmétique 4 Un produit cosmétique (fond de teint en gel) a été préparé de la même manière que dans l'Exemple 2, sauf qu'une quantité de 3,0 parties en poids d'eau purifiée a été utilisée au lieu de la résine de silicone ayant subi un traitement hydrophile obtenue dans l'Exemple de production 2. Exemple 3 Préparation du produit cosmétique 5 Un produit cosmétique (emplâtre sous forme de gel) a été préparé par le procédé suivant, à base de la composition du Tableau 3 suivant. (Procédé de préparation) Les constituants (2) à (6) ont été ajoutés au constituant (1), puis le mélange obtenu a été chauffé. Le constituant (7) a été ajouté au mélange obtenu pour préparer une solution uniforme. Le constituant (8) a été ajouté à la solution mixte résultante et il a été dispersé. En outre, un mélange obtenu en dissolvant préalablement les constituants (10) à (13) dans le constituant (9) et un mélange obtenu en dissolvant préalablement le constituant (14) dans le constituant (15) ont été ajoutés au mélange (à la dispersion) obtenu et y ont été mélangés. Puis, le mélange résultant a été désaéré et refroidi pour obtenir un produit cosmétique désiré. Tableau 3 Composition d'un produit cosmétique (emplâtre sous forme de gel) (unité : parties en poids) Constituants Quantité (1) eau purifiée le reste (2) glycérol 1,5 (3) 1,2-pentanediol 1,0 (4) 1,3-butylèneglycol 1,5 (5) polyéthylèneglycol 1,0 (6) polyoxypropylène (20) méthylglycoside 3,0 (7) alcool polyvinylique 13,5 (8) résine de silicone ayant subi un traitement 10,0 hydrophile obtenue dans l'Exemple de production 3 (9) éthanol 5,0 (10) parahydroxybenzoate de méthyle _ 0,1 (11) parfum 0,1 (12) polyoxyéthylène (20) polyoxypropylèneglycol (20) 1,5 (13) éther diglycérylique de polyoxypropylène (9) 2,0 (14) acide epsilon-aminocaproïque 0,2 (15) eau purifiée 0,9 Exemple comparatif 3 Préparation du produit cosmétique 6 Un produit cosmétique (emplâtre sous forme de gel) a été préparé de la même manière que dans l'Exemple 3, sauf qu'une quantité de 20,0 parties en poids d'une résine de silicone non traitée a été utilisée au lieu de la résine de silicone ayant subi un traitement hydrophile obtenue dans l'Exemple de production 3. Exemple 4 Préparation du produit cosmétique 7 Un produit cosmétique (lotion solaire) a été préparé par le procédé suivant, à base de la composition du Tableau 4 suivant. (Procédé de préparation) Les constituants (2), (3) et (4) ont été ajoutés au constituant (1) et ont été dissous uniformément. Puis, les constituants (5) à (10) ont été ajoutés au mélange obtenu et ont été dispersés uniformément. En outre, une solution éthanolique obtenue en dissolvant préalablement les constituants (11) à (13) dans le constituant (12) a été ajoutée à la dispersion résultante et le mélange obtenu a été agité. Puis les constituants (15) et (16) ont été ajoutés au mélange obtenu et ont été mélangés à celui-ci sous agitation, pour obtenir un produit cosmétique désiré. Tableau 4 Composition d'un produit cosmétique (lotion solaire) (unités: parties en poids) Constituants Quantité (1) eau purifiée le reste (2) glycérol 5,0 (3) chlorure de sodium 0,2 (4) acide epsilon-aminocaproïque 0,5 (5) bentonite 0,2 (6) résine de silicone ayant subi un traitement 1 2,5 hydrophile obtenue dans l'Exemple de production (7) résine de silicone ayant subi un traitement 3 2,5 hydrophile obtenue dans l'Exemple de production (8) talc 0,5 (9) oxyde de zinc 0,6 (10) séricite 0,5 (11) oxybenzone 0,05 (12) éthanol 7,0 (13) hydroxybenzoate de méthyle 0,2 (14) parfum 0,2 (15) sorbitol 1,0 (16) polyéthylèneglycol 0,5 Exemple comparatif 4 Préparation du produit cosmétique 8 Un produit cosmétique (lotion solaire) a été préparé de la même manière que dans l'Exemple 4, sauf qu'une quantité de 2,5 parties en poids d'eau purifiée a été utilisée au lieu de la résine de silicone ayant subi un traitement hydrophile obtenue dans l'Exemple de production 1 et une quantité de 2,5 parties en poids d'eau purifiée a été utilisée au lieu de la résine de silicone ayant subi un traitement hydrophile obtenue dans l'Exemple de production 3. Exemple 5 Préparation du produit cosmétique 9 Un produit cosmétique (une émulsion) a été préparé par le procédé suivant, à base de la composition du 5 Tableau 5 suivant. (Procédé de préparation) Les constituants (1) à (5), (7) et (8) ont été dissous par chauffage et ensuite mélangés pour préparer un constituant en phase huileuse, et le constituant en phase huileuse résultant a été maintenu à 80 C. A ce propos, dans l'intervalle, les constituants (8) à (15) ont été dissous dans le constituant (18), puis les constituants (16) et (17) ont été en outre ajoutés au mélange obtenu et y ont été dispersés uniformément. Le mélange résultant a été maintenu à 80 C pour former un constituant en phase aqueuse (eau). Le constituant en phase aqueuse précité a été ajouté au constituant en phase huileuse précité pour l'émulsionnement. Après refroidissement de l'émulsion, le constituant (6) a été ajouté à l'émulsion pour obtenir un produit cosmétique désiré. En outre, l'aspect du produit cosmétique résultant était semi-transparent. Tableau 5 Composition d'un produit cosmétique (une émulsion) (unités: parties en poids) Constituants Quantité (1) squalane 1,0 (2) succinate de diéthoxyéthyle _ 8,0 (3) tri-2-éthylhexanoate de glycéryle _ 1,0 (4) iso-octanoate de cétyle 1,0 (5) octaméthylcyclotétrasiloxane 1,0 (6) parfum 0,2 (7) parahydroxybenzoate de butyle 0,2 (8) 1,3-butylèneglycol _ 4,5 (9) éthanol 3,0 (10) polymère carboxyvinylique à modification alkyle 0,2 (11) hydroxyde de potassium 0,1 (12) amidon de maïs 2,5 (13) L-aspartate de L-arginine 0,01 (14) acide succinique 0,01 (15) succinate de sodium 0,09 (16) résine de silicone ayant subi un traitement 2 1,0 hydrophile obtenue dans l'Exemple de production (17) résine de silicone ayant subi un traitement 3 2,0 hydrophile obtenue dans l'Exemple de production (18) eau purifiée le reste Exemple comparatif 5 Préparation du produit cosmétique 10 Un produit cosmétique (une émulsion) a été préparé de la même manière que dans l'Exemple 5, sauf qu'une quantité de 1,0 partie en poids d'eau purifiée a été utilisée au lieu de la résine de silicone ayant subi un traitement hydrophile obtenu dans l'Exemple de production 2 et une quantité de 2,0 parties en poids d'eau purifiée a été utilisée au lieu de la résine de silicone ayant subi un traitement hydrophile obtenue dans l'Exemple de production 3. En outre, l'aspect du produit cosmétique résultant était blanc. Exemple 6 Evaluation comparative des produits cosmétiques obtenus dans les exemples et les produits cosmétiques obtenus dans les exemples comparatifs Les produits cosmétiques obtenus dans les exemples et exemples comparatifs décrits ci-dessus ont été 20 évalués. (Méthodes d'évaluation et résultats d'évaluation) (1) Emplâtre en gel Dans le produit cosmétique de la présente invention (emplâtre en gel obtenu dans l'Exemple 3), la résine de silicone ayant subi un traitement hydrophile (particules) a été très bien dispersée et le produit a été étendu de manière régulière au cours de l'application. La persistance de l'effet de dispersion était bonne et le produit cosmétique était stable au bout de 2 mois à 50 C. En ce qui concerne la sensation lisse, la sensation humide au toucher de la peau a été conférée considérablement après pelage du film. Sur ces entrefaites, dans l'emplâtre en gel obtenu dans l'Exemple comparatif 3, la résine de silicone (particules) était agglomérée (agrégée) et n'était pas dispersée uniformément. En conséquence, une sensation rugueuse a été conférée à la peau lors de son application. Une sensation inconfortable a été fortement conférée à la peau, ou bien une non-uniformité du film appliqué (film de maquillage) a été nettement observée. (2) Fond de teint en gel Dans le cas du produit cosmétique de la présente invention (fond de teint en gel obtenu dans l'Exemple 2), l'état de l'échantillon après stockage à 40 C pendant 3 mois a été évalué par observation visuelle. En conséquence, la stabilité au cours du temps était excellente. En outre, en ce qui concerne les résultats d'observation avec un microscope optique, l'état de dispersion de cet échantillon était bon. En ce qui concerne la sensation lisse, une sensation nouvelle au toucher a été conférée avec une sensation résiduelle d'humidité au toucher malgré une sensation de rafraîchissement. En ce qui concerne le port de longue durée, la sensation au toucher immédiatement après application a été maintenue et le film de maquillage uniforme présentait un aspect fini naturel. Sur ces entrefaites, en ce qui concerne le fond de teint en gel obtenu dans l'Exemple comparatif 2, la tendance à l'agglomération des pigments (talc, dioxyde de titane, oxyde de fer et tétroxyde de fer) a été observée de manière notable. En résultat, les particules agglomérées sous l'action d'une force extérieure lors de l'application sur la peau étaient dispersées à l'état aggloméré, ce qui fait qu'une nette différence de teinte (phase colorée) a été observée entre la couleur initiale et la couleur à l'application. (3) Lotion solaire Dans le cas du produit cosmétique de la présente invention (lotion solaire obtenue dans l'Exemple 4), l'état de dispersion des pigments (talc, oxyde de zinc, séricite et bentonite) était très bon et les pigments ont été aisément (rapidement) redispersés par agitation par secousses lors de l'utilisation. Lors de l'observation au cours du temps à 40 C pendant 3 mois, la vitesse de précipitation et le volume précipité de la poudre (pigments (talc, oxyde de zinc, séricite et bentonite)) étaient approximativement identiques aux valeurs des caractéristiques classiques. En ce qui concerne la sensation au toucher, il n'existait aucune sensation visqueuse et la vitesse d'étalement et le taux d'étalement étaient appropriés. En ce qui concerne la sensation lisse après application, il n'existait aucune adhésivité et une sensation humide au toucher et une sensation de rafraîchissement étaient également bonnes. A ce propos, en ce qui concerne la lotion solaire obtenue dans l'Exemple comparatif 4, les pigments étaient susceptibles d'être agglomérés dans cette lotion et une sensation rugueuse au toucher a donc été ressentie. Ainsi, la sensation était mauvaise. En ce qui concerne l'observation au cours du temps à 40 C pendant 3 mois, le pH était susceptible de diminuer ou bien la redispersion était difficile même par agitation par secousses. Le volume précipité de la poudre était susceptible d'être irrégulier et la stabilité au cours du temps était également détériorée. (4) Emulsion Dans le cas du produit cosmétique de la présente invention (émulsion obtenue dans l'Exemple 5), l'état de dispersion de la résine de silicone ayant subi un traitement hydrophile (particules) était bon. La finesse était inchangée au cours du temps à des températures de 20 C, 40 C, 5 C et 0 C. La sensation à l'application était légère et souple, avec une sensation lisse sur la peau. En ce qui concerne la sensation après application, l'affinité pour la peau, l'aspect lisse de la peau et la sensation d'humidité sur la peau, sans aucune sensation d'adhésivité, ont été obtenus, et la blancheur de la poudre proprement dite n'était pas notable. En ce qui concerne le produit cosmétique de la présente invention, un effet d'utilisation continue de longue durée (d'application) pendant 3 mois a été effectué et la condition (l'état) de la surface de la peau a été ensuite observée par une méthode d'arrachement de ruban adhésif. En conséquence, la surface de la peau était tendue et rebondie. Cette condition était nettement différente de la condition avant utilisation, et la tonicité, l'élasticité, la teinte beige et la transparence de la peau ont été améliorées. A ce propos, dans le cas de l'émulsion obtenue dans l'Exemple comparatif 5, les particules agglomérées de résine de silicone et de polystyrène ont été observées en grande quantité. En conséquence, une sensation rugueuse a été ressentie et la sensation lisse et la sensation lisse après application étaient mauvaises. (5) Mascara capillaire Dans le cas des produits cosmétiques de la présente invention (mascaras capillaires obtenus dans l'Exemple 1), l'état de dispersion de la résine de silicone ayant subi un traitement hydrophile était bon et la modification au cours du temps de cet état n'a pas été observée dans chacune des conditions consistant en des températures de 0 C, 5 C, 10 C, 20 C, 40 C et dans des conditions de vieillissement à une température de 0 à 40 C. L'état de dispersion des pigments (oxyde de fer, bleu outremer, pigment iridescent et bentonite) était bon sans adhésivité, l'adhérence à la peau était uniforme et une sensation humide de rosée au toucher et d'étalement lisse a été ressentie. A ce propos, dans le cas du mascara capillaire obtenu dans l'Exemple comparatif 1, les pigments étaient susceptibles d'être agglomérés. En résultat, une sensation rugueuse a été ressentie et la sensation était mauvaise. I1 faut noter que d'autres objectifs, caractéristiques et aspects de la présente invention deviendront manifestes dans le mémoire descriptif total et que des modifications peuvent être apportées sans s'écarter du but et du cadre de la présente invention, de la manière décrite dans la présente description et des revendications annexées. En outre, il faut noter que n'importe quelle association des éléments, sujets et/ou éléments décrits et/ou revendiqués peut entrer dans le cadre des modifications précitées. REVENDICATIONS 1. Poudre traitée en surface pour un produit cosmétique, caractérisée en ce qu'une poudre à traiter en surface est une résine de silicone, et la surface des particules de ladite résine de silicone est revêtue avec un dérivé organique de silicium de bas poids moléculaire, avec ou sans polymère cationique hydrosoluble. 2. Poudre traitée en surface suivant la revendication 1, caractérisée en ce que ladite résine de 10 silicone est le polyméthylsilsesquioxane. 3. Poudre traitée en surface suivant la revendication 1 ou 2, caractérisée en ce que le diamètre des particules de ladite résine de silicone est compris dans l'intervalle de 0,1 à 100 pm en termes de diamètre moyen de particules. 4. Poudre traitée en surface suivant l'une quelconque des revendications 1 à 3, caractérisée en ce que la surface des particules de ladite résine de silicone est revêtue avec ledit dérivé organique de silicium de bas poids moléculaire, avec ou sans ledit polymère cationique hydrosoluble en une quantité de 0,1 à 50 en poids, sur la base de la surface des particules de ladite résine de silicone. 5. Poudre traitée en surface suivant l'une quelconque des revendications 1 à 4, caractérisée en ce que ledit dérivé organique de silicium de bas poids moléculaire est au moins un des composés consistant en hyaluronate de diméthylsilanediol, lactate de monométhylsilanetriol et cocoate de méthylsilanol-tri-PEG-8-glycéryle. 6. Poudre traitée en surface suivant l'une quelconque des revendications 1 à 5, caractérisée en ce que ledit polymère cationique hydrosoluble est au moins un des composés consistant en un copolymère chlorure de diméthyldiallylammonium-acrylamide, le chlorure de polydiméthylméthylènepipéridinium et le chlorure de o-[2-hydroxy-3(triméthylammonio)-propyl]-hydroxyéthylcellulose. 7. Dispersion pour un produit cosmétique, caractérisée en ce qu'elle comprend la poudre traitée en surface suivant l'une quelconque des revendications 1 à 6. 8. Produit cosmétique, caractérisé en ce qu'il comprend la poudre traitée en surface suivant l'une quelconque des revendications 1 à 6. 9. Produit cosmétique suivant la revendication 8, caractérisé en ce que ladite poudre traitée en surface est présente en une quantité comprise entre 0,1 et 99 % en poids sur la base de la composition totale du produit cosmétique. 10. Produit cosmétique suivant la revendication 8 ou 9, caractérisé en ce qu'il consiste en un produit cosmétique du type en deux couches, du type en trois couches, du type émulsion eau-dans-huile, du type émulsion huiledans-eau, du type gel, du type liquide d'atomisation, du type mousse, du type huile, du type solide ou du type en bâtonnet. 11. Produit cosmétique suivant l'une quelconque des revendications 8 à 10, caractérisé en ce qu'il consiste en un emplâtre sous forme de gel, un fond de teint en gel, une lotion solaire ou une émulsion.